암모니아수 를 첨가 한 질산 은 용액 에 , 요오드화 암모늄 액 을 첨가 한 히드로퀴논 용액 을 첨가 하 고 은 이온 을 환원 하 여 은 미립자 를 석출 시켰 다 . 암모니아수 , 질산 은 용액 , 히드로퀴논 용액 의 조성 을 표 1 에 나타내 었 다 . 또한 , 요오드화 암모늄 용액 의 사용량 , 은 에 대한 요오드 의 몰 비 를 표 2 에 나타내 었 다 . 석출 된 은 미립자 의 평균 입경 , 수율 , 요오드 함유량 을 표 2 에 나타내 었 다 . 또한 , 일부 의 시료 에 대해 입자 의 SEM 사진 을 도 3 ∼ 도 6 에 나타내 었 다 . 또한 , 표 2 중 , 시료 A 1 ∼ A 11 은 본 발명 시료 이 다 . 요오드화 암모늄 액 을 첨가 하 지 않 은 것 을 비교 시료 1 a 로 나타내 고 , 요오드 첨가량 이 바람직 한 범위 보다 과잉 인 예 를 비교 시료 1 b 로 나타내 었 다 . Ag 미립자 의 입경 제어 는 , 평균 입경 에 대한 변동 범위 [ ㎛] 를 나타내 고 , 수율 은 백분율 [ ％] 로 나타낸다 . NH 4 I 수용액 농도 는 시료 A 1 ∼ 시료 A 7 에서 는 0 . 02 ％ 이 고 , 시료 A 8 ∼ 시료 A 11 및 비교 시료 1 b 에서 는 2 ％ 이 다 . 또한 , 요오드 의 첨가량 에 대한 은 미립자 의 평균 입경 의 변화 를 도 1 에 나타내 었 다 . 도면 중 의 측정값 으로 나타내 는 상하 의 바 ( bar ) 는 10 회 시험 에 의한 측정값 의 편차 의 범위 를 나타낸다 .